(57)【要約】【課題】陶器の「深み」を感じることができる洗面器を提供する。【解決手段】洗面器１００は、下方に凹むボウル部１０１を有し、陶器素地と、陶器素地の表面側に配置される中間層と、中間層の表面側に配置される上釉層と、を備えた洗面器であって、上釉層は、中間層よりも透明であり、ボウル部１０１の表面における少なくとも利用者が使用する際の手前側であって、利用者が視認できる箇所に、下方に凹む連続した傾斜面１０１ｕが形成され、傾斜面１０１ｕの接線は、水平面に対して５度から７５度で形成されていることを特徴とする。【選択図】図１
2019218244.tif 000002
【特許請求の範囲】
【請求項１】
下方に凹むボウル部を有し、陶器素地と、該陶器素地の表面側に配置される中間層と、該中間層の表面側に配置される上釉層と、を備え洗面器であって、
前記上釉層は、前記中間層よりも透明であり、
前記ボウル部の表面における少なくとも利用者が使用する際の手前側であって、前記利用者が視認できる箇所に、下方に凹む連続した傾斜面が形成され、
前記傾斜面の接線は、水平面に対して５度から７５度で形成されていることを特徴とする洗面器。
【請求項２】
連続した前記傾斜面における前記手前側の端部は、前記ボウル部の周縁部をなしている請求項１に記載の洗面器。
【請求項３】
連続した前記傾斜面における前記手前側の端部の接線は、水平面に対して３５度から４５度で形成されている請求項１または２に記載の洗面器。
【発明の詳細な説明】
【技術分野】
【０００１】
本発明は、洗面器に関するものである。
【背景技術】
【０００２】
従来から、洗面所に設置される洗面器では、汚れの付着を抑制したり、外観の意匠性を良好にしたりするために、上釉層（釉薬層）が最表面に形成されている。
【０００３】
例えば、特許文献１には、陶器素地表面に、着色性の第一釉薬層が形成され、さらにその上に透明性の第二釉薬層が形成された衛生陶器が提案されている。この衛生陶器では、表面平滑性の向上及び耐熱衝撃性の向上が図られている。
【０００４】
また、近年、洗面器には、デザイン性等の向上とともに、品位の高さが求められている。品位を表す指標の一つに、写像性がある。写像性とは、衛生陶器の表面に映り込んだ像の鮮明さを表現するものであり、映り込んだ像が鮮明であるほど写像性が高いと判断される。
【先行技術文献】
【特許文献】
【０００５】
【特許文献１】特開２００５−２９８２５０号公報
【発明の概要】
【発明が解決しようとする課題】
【０００６】
品位を表す指標として、写像性の他に「深み」が挙げられる。「深み」とは、衛生陶器の表面の上釉層の厚み（深さ）の表現であり、人間の視覚で認められる。写像性だけでは上釉層の美しさを全て感じることができないため、「深み」を感じることができる洗面器が望まれている。
【０００７】
そこで、本発明は、上記事情に鑑みてなされたものであり、陶器の「深み」を感じることができる洗面器を提供する。
【課題を解決するための手段】
【０００８】
上記目的を達成するために、本発明は以下の手段を採用している。
すなわち、本発明に係る洗面器は、下方に凹むボウル部を有し、陶器素地と、該陶器素地の表面側に配置される中間層と、該中間層の表面側に配置される上釉層と、を備え洗面器であって、前記上釉層は、前記中間層よりも透明であり、前記ボウル部の表面における少なくとも利用者が使用する際の手前側であって、前記利用者が視認できる箇所に、下方に凹む連続した傾斜面が形成され、前記傾斜面の接線は、水平面に対して５度から７５度で形成されていることを特徴とする。
【０００９】
一般的に、フレネル反射率が高かったり、更にフレネル反射率の変化を感じられたりすると、深みを感じやすい。上記のように構成された洗面器では、上釉層が中間層よりも透明であり、傾斜面の接線と水平面とのなす角度を５度から７５度とすることで、利用者が、洗面器に近づいた位置までの間に、詳細について後述するフレネル反射率が急激に変化する領域を通過するため、「深み」を感じることができる。
【００１０】
また、本発明に係る洗面器では、連続した前記傾斜面における前記手前側の端部は、前記ボウル部の周縁部をなしていることが好ましい。
【００１１】
このように構成された洗面器では、連続した傾斜面における手前側の端部は、ボウル部の周縁部をなしている。つまり、傾斜面における手前側の端部には、当該端部から上方に立設する壁部や利用者側に延びる壁部等が設けられていない。よって、利用者が洗面器を使用する際に、曲面の接線の延長線に沿って洗面器の傾斜面を視認することになるため、「深み」をより一層高めることができる。
【００１２】
また、本発明に係る洗面器では、連続した前記傾斜面における前記手前側の端部の接線は、水平面に対して３５度から４５度で形成されていてもよい。
【００１３】
このように構成された洗面器では、連続した傾斜面における手前側の端部の接線は水平面に対して３５度から４５度で形成されているため、「深み」をより一層高めることができる。
【発明の効果】
【００１４】
本発明に係る洗面器によれば、写像性を高めることができる。
【図面の簡単な説明】
【００１５】
【図１】本発明の一実施形態に係る洗面器が設置される空間の側面図である。
【図２】本発明の一実施形態に係る洗面器の平面図である。
【図３】図２のＡ−Ａ線断面図である。
【図４】本発明の一実施形態に係る洗面器の断面構造を示す図である。
【図５】本発明の一実施形態に係る洗面器の上釉層のＤＴＡ曲線の一例である。
【図６】フレネル反射率を示すグラフである。
【図７】本発明の一実施形態の変形例１に係る洗面器が設置される空間の側面図である。
【図８】本発明の一実施形態の変形例１に係る洗面器の平面図である。
【図９】図８のＢ−Ｂ線断面図である。
【図１０】本発明の一実施形態の変形例２に係る洗面器の断面図である。
【図１１】本発明の一実施形態の変形例３に係る洗面器の断面図である。
【発明を実施するための形態】
【００１６】
以下、本発明の一実施形態に係る洗面器について、図１から図６に基づいて説明する。
図１は、本発明の一実施形態に係る洗面器が設置される空間の側面図である。図１では、洗面器を断面図で示している。
図１に示すように、本実施形態の洗面器１００は、洗面所等の壁部Ｗに沿って設置されている。洗面器１００は、壁部Ｗに支持された設置台Ｗ１の上に設置されている。壁部Ｗには、不図示の吐水部及び配管等が設けられている。
【００１７】
［洗面器］
洗面器１００は、材料となる衛生陶器１が所望の形状に形成されたものである。
まず、洗面器１００の形状について説明する。
ここで、利用者Ｍが洗面器１００を使用する際に、洗面器１００における利用者Ｍ側（Ａ１側）を手前側と称し、反対側（Ａ２側）を奥側と称する。
洗面器１００は、下向きに凹む凹部が形成されたボウル部１０１を有している。
【００１８】
図２は洗面器１００の平面図である。
図２に示すように、洗面器１００は、平面視で略矩形状をなしつつ、四隅が湾曲形成されている。
【００１９】
平面視で、ボウル部１０１の平面視略中央には、排水口部１０２が設けられている。壁部Ｗ等に設けられた吐水部（不図示。以下同じ。）から吐水された水が、排水口部１０２を通過して排水管（不図示。以下同じ。）等に排出される。
【００２０】
図３は、図２のＡ−Ａ線断面図である。
図１及び図３に示すように、ボウル部１０１の表面は、下方に凹む連続した曲面（傾斜面）１０１ｕで形成されている。詳細には、ボウル部１０１の表面は、排水口部１０２及び排水口部１０２近傍を除いて、曲面１０１ｕで形成されている。曲面１０１ｕは、ボウル部１０１の周縁部１０４から平面視の中央側に向かうにしたがって下方に傾斜している。
【００２１】
図１に示すように、ボウル部１０１の曲面１０１ｕの手前側の端部１０１ａは、ボウル部１０１の周縁部１０４をなしている。つまり、ボウル部１０１の曲面１０１ｕの手前側の端部１０１ａには、端部１０１ａから上方に立設する壁部や、手前側に延出する壁部等が設けられていない。
【００２２】
曲面１０１ｕのうち手前側では、奥側（Ａ２側）に向かうにしたがって次第に下方に向かうように傾斜している。
【００２３】
ボウル部１０１の曲面１０１ｕの手前側の端部１０１ａの接線と水平面Ｈとのなす角度（縁角度）Ｘ１は、約５〜７５度で形成されていることが好ましく、より好ましくは３５度〜４５度である。なお、縁角度Ｘ１が約５〜７５度であるに限らず、曲面１０１ｕにおける端部１０１よりも奥側、つまり曲面１０１ｕの手前側であって利用者Ｍが視認できる箇所の接線が、水平面に対して５度から７５度で形成されていればよい。本実施形態では、角度Ｘ１は、約４５度である。
【００２４】
標準的な尺モジュール（１坪空間の内寸Ｌ１＝約１６９０ｍｍ）の戸建住宅の場合、洗面器１００を床面Ｆから高さＨ１＝約８００ｍｍに設置することが一般的である。利用者Ｍの身長を約１７０ｃｍとすると、利用者Ｍが壁際まで下がった際に、利用者Ｍから洗面器１００の端部１０１ａに向けられて視線Ｊ１と水平面Ｈとのなす角度Ｙ１は、角度Ｘ１と略同一である。よって、利用者Ｍの視線Ｊ１は、ボウル部１０１の端部１０１ａから曲面１０１ｕに沿うようになる。
【００２５】
［衛生陶器］
次に、衛生陶器１について説明する。
図４は、洗面器１００を形成する衛生陶器１の断面構造を示す図である。
図４に示すように、衛生陶器１は、陶器素地１０と、陶器素地１０の表面側に配置された中間層２０と、中間層２０の表面側に配置された上釉層３０と、を備える。
【００２６】
衛生陶器１の厚さＴ１は、特に限定されないが、例えば、１〜５０ｍｍが好ましく、２〜３０ｍｍがより好ましく、３〜２０ｍｍがさらに好ましい。厚さＴ１が上記下限値以上であると、衛生陶器１の強度が高められやすい。厚さＴ１が上記上限値以下であると、衛生陶器１を軽量にでき、取り扱いが容易になる。
衛生陶器１の厚さＴ１は、例えば、ノギスを用いて測定できる。
【００２７】
衛生陶器１の写像性は、８０以上が好ましく、８５以上がより好ましく、９０以上がさらに好ましい。衛生陶器１の写像性が上記下限値以上であると、高品位の印象を与えやすい。衛生陶器１の写像性の上限値は、特に限定されないが、実質的には９９以下である。
なお、本明細書において、写像性は、ウェーブスキャンＤＯＩ測定装置（ＢＹＫ  Ｇａｒｄｎｅｒ社製、Ｗａｖｅ−Ｓｃａｎ−ＤＵＡＬ）により測定されるＤＯＩ値を意味する。
【００２８】
［陶器素地］
陶器素地１０としては、長石、陶石、カオリン、粘土等を原料として含む陶器素地組成物（陶器素地泥漿）を石膏型あるいは樹脂型を用いて所定の形状に成形し、１１００〜１３００℃で焼成した素地が挙げられる。
陶器素地組成物は、水を含有する。陶器素地組成物の総質量に対する水の含有量は、３０〜５０質量％が好ましく、３０〜４０質量％がより好ましい。
【００２９】
陶器素地１０の厚さＴ１０は、特に限定されないが、例えば、１〜５０ｍｍが好ましく、２〜３０ｍｍがより好ましく、３〜２０ｍｍがさらに好ましい。厚さＴ１０が上記下限値以上であると、陶器素地１０の強度が高められやすい。厚さＴ１０が上記上限値以下であると、陶器素地１０を軽量にでき、取り扱いが容易になる。
陶器素地１０の厚さＴ１０は、例えば、ノギスを用いて測定できる。
【００３０】
［上釉層］
上釉層３０は、本発明の衛生陶器用の上釉層組成物（以下、単に上釉層組成物ともいう。）の焼成物である。上釉層３０は、衛生陶器１の最表面に位置する層を形成するための釉（釉薬）からなる層である。上釉層組成物は、いわゆる釉薬である。上釉層組成物は、釉原料であるケイ砂、長石、石灰、粘土等が水に分散されたスラリー（泥漿）である。
上釉層組成物の総質量に対する水の含有量は、４０〜８０質量％が好ましく、４０〜７０質量％がより好ましい。
【００３１】
上釉層組成物に含まれる固形分の平均粒子径は、２０μｍ以下が好ましく、１５μｍ以下がより好ましく、１０μｍ以下がさらに好ましい。上釉層組成物に含まれる固形分の平均粒子径が上記上限値以下であると、上釉層組成物に含まれる固形分の溶融開始温度を低くしやすい。
上釉層組成物に含まれる固形分の平均粒子径の下限値は、特に限定されないが、例えば、０．１μｍ以上である。
上釉層組成物に含まれる固形分の平均粒子径は、例えば、釉原料を粉砕することにより調整できる。釉原料を粉砕する道具としては、例えば、ボールミルが挙げられる。
【００３２】
本明細書において、「平均粒子径」とは、５０％平均粒子径（Ｄ５０）を意味する。Ｄ５０は、個数基準でのメジアン径であり、累積分布における５０％の平均粒子径を意味する。粒子径は、例えば、レーザー回折式粒度分布測定器（日機装（株）製、「ＭＴ３３００ＥＸ（型番）」）を用いて測定できる。
なお、上釉層組成物に含まれる固形分は、上釉層組成物の乾燥物である。
【００３３】
上釉層組成物としては、ケイ砂５〜２５質量部、長石２０〜４０質量部、石灰５〜１５質量部、粘土１〜５質量部を含有する組成物が挙げられる。
上釉層組成物は、上記の他、フリットを含有することが好ましい。
フリットは、フリット原料を１３００℃以上で溶融した後冷却し、非晶質のガラスとしたものである。上釉層組成物がフリットを含有することで、上釉層組成物の溶融開始温度を低くしやすい。加えて、上釉層組成物がフリットを含有することで、上釉層組成物をより均一に溶融しやすく、上釉層中の気泡を減少させやすい。
フリット原料としては、フリット原料の総質量に対して、二酸化ケイ素（ＳｉＯ２）を４０〜７０質量％、酸化アルミニウム（Ａｌ２Ｏ３）を５〜１５質量％、酸化ナトリウム（Ｎａ２Ｏ）と酸化カリウム（Ｋ２Ｏ）と酸化カルシウム（ＣａＯ）と酸化マグネシウム（ＭｇＯ）と酸化亜鉛（ＺｎＯ）と酸化ストロンチウム（ＳｒＯ）と酸化バリウム（ＢａＯ）と酸化ホウ素（Ｂ２Ｏ３）との合計を１０〜５０質量％含有する組成物が挙げられる。
なお、フリット原料の各成分の含有量の合計は、フリット原料の総質量に対して１００質量％を超えないものとする。
【００３４】
上釉層組成物がフリットを含有する場合、フリットの含有量は、上釉層組成物に含まれる固形分の総質量に対して、５０〜１００質量％が好ましく、７０〜１００質量％がより好ましい。フリットの含有量が上記下限値以上であると、上釉層組成物の溶融開始温度を低くしやすい。なお、フリットの含有量は、上釉層組成物に含まれる固形分の総質量に対して１００質量％を超えないものとする。
【００３５】
上釉層組成物の溶融開始温度は、第一溶融温度、第二溶融温度又は第三溶融温度のいずれかで規定できる。
第一溶融温度は、下記測定方法１−１により測定される。
＜測定方法１−１＞
アルミナ粉末を基準物質とし、衛生陶器用の上釉層組成物の乾燥物を試料粉末としてＤＴＡ測定を行い、ＤＴＡ曲線を求める。得られたＤＴＡ曲線の７００℃超の領域において、試料粉末の温度から基準物質の温度を減じた値ΔＴを示す電位差ΔＶが、小さくなる最初の変曲点における基準物質の温度を第一溶融温度とする。第一溶融温度よりも高温側の領域において、電位差ΔＶが、大きくなる最初の変曲点における基準物質の温度を第二溶融温度とする。
【００３６】
ＤＴＡ曲線は、示差熱分析（ＤＴＡ）装置を用いて、ＤＴＡ測定を行うことにより求められる。ＤＴＡ測定は、ＴＧ−ＤＴＡ測定（熱重量示差熱分析測定）であってもよい。ＤＴＡ測定は、アルミナ粉末を基準物質とし、上釉層組成物の乾燥物を試料粉末とする。上釉層組成物の乾燥物は、例えば、上釉層組成物を２０〜１１０℃に加熱して、水分を蒸発させることにより得られる。上釉層組成物の乾燥物の総質量に対する水分量は、例えば、０〜１質量％である。
ＤＴＡ測定においては、試料粉末の温度及び基準物質の温度を一定のプログラムによって変化させながら、試料粉末の温度から基準物質の温度を減じた値ΔＴ（（試料粉末の温度）−（基準物質の温度））を示す電位差ΔＶを温度の関数として測定する。ＤＴＡ曲線において、基準物質の温度が７００℃超の領域で現れる変曲点のうち、電位差ΔＶが、小さくなる最初の変曲点を第一変曲点とする。第一変曲点における基準物質の温度を第一溶融温度とする。第一溶融温度よりも高温側の領域で現れる変曲点のうち、電位差ΔＶが、大きくなる最初の変曲点を第二変曲点とする。第二変曲点における基準物質の温度を第二溶融温度とする。
【００３７】
図５は、衛生陶器１の上釉層３０を形成する上釉層組成物のＴＧ−ＤＴＡ測定を行ったときに得られるＴＧ−ＤＴＡのグラフである。ＴＧ−ＤＴＡのグラフにおいて、横軸は基準物質の温度（℃）を表す。縦軸の第一軸は、試料粉末の質量変化（質量％）を表す。縦軸の第二軸は、試料粉末の温度から基準物質の温度を減じた値ΔＴを示す電位差ΔＶ（μＶ）を表す。
図５において、Ｃ１は、ＴＧ曲線を表す。Ｃ２は、ＤＴＡ曲線を表す。Ｃ２は、基準物質の温度の上昇とともに電位差ΔＶが大きくなり、基準物質の温度が７００℃超の領域で第一変曲点Ｐ１が現れる。第一変曲点Ｐ１では、上釉層組成物が溶融を開始し、上釉層組成物のガラス構造が緩み始めているものと考えられる。第一変曲点Ｐ１は、Ｃ２の傾き（ΔＶの増加量／基準物質の温度の増加量）が最大となるときのＣ２に引いた接線と、Ｃ２の傾きが最小となるときのＣ２に引いた接線との交点で与えられる。第一変曲点Ｐ１における基準物質の温度が第一溶融温度である。なお、第一溶融温度は、一般的なＴＧ−ＤＴＡのグラフにおける補外溶融開始温度の求め方と同様にして求められる（ＪＩＳ  Ｋ７１２１−１９８７参照）。
Ｃ２は、第一変曲点Ｐ１が現れた後、ΔＶが減少し、再びΔＶが大きくなる第二変曲点Ｐ２を有する。第二変曲点Ｐ２では、上釉層組成物が溶融し、上釉層組成物のガラス構造が完全に緩んでいるものと考えられる。第二変曲点Ｐ２は、Ｃ２の傾きが最小となるときのＣ２に引いた接線と、Ｃ２の傾きが正となるときのＣ２に引いた接線との交点で与えられる。第二変曲点Ｐ２における基準物質の温度が第二溶融温度である。なお、第二溶融温度は、一般的なＴＧ−ＤＴＡのグラフにおける溶融ピーク温度の求め方と同様にして求められる（ＪＩＳ  Ｋ７１２１−１９８７参照）。
【００３８】
ＤＴＡ測定において、基準物質の質量は、例えば、５〜５０ｍｇが好ましい。
試料粉末の質量は、例えば、５〜５０ｍｇが好ましい。
上釉層組成物の乾燥物を得る際の加熱温度は、例えば、２０〜１１０℃が好ましい。
試料粉末を加熱する際の昇温速度は、例えば、２〜１０℃／分が好ましい。
【００３９】
上釉層組成物の第一溶融温度は、８００〜１０５０℃が好ましく、８２０〜１０００℃がより好ましく、８４０〜９５０℃がさらに好ましい。上釉層組成物の第一溶融温度が上記下限値以上であると、上釉層組成物を焼成するときの気泡の発生を抑制しやすい。上釉層組成物の第一溶融温度が上記上限値以下であると、上釉層組成物を焼成するときに発生した気泡を大気中に拡散しやすい。
【００４０】
第二溶融温度は、上記測定方法１−１により測定される。
上釉層組成物の第二溶融温度は、８５０〜１１５０℃が好ましく、８７０〜１１００℃がより好ましく、９００〜１０５０℃がさらに好ましい。上釉層組成物の第二溶融温度が上記下限値以上であると、上釉層組成物を焼成するときの気泡の発生を抑制しやすい。上釉層組成物の第二溶融温度が上記上限値以下であると、上釉層組成物を焼成するときに発生した気泡を大気中に拡散しやすい。
【００４１】
上釉層組成物の第二溶融温度と第一溶融温度との差（上釉層溶融温度差）は、５０〜１２０℃が好ましく、６０〜１００℃がより好ましく、７０〜９０℃がさらに好ましい。上釉層溶融温度差が上記下限値以上であると、上釉層組成物を焼成するときに発生する気泡の平均気泡径を小さくしやすい。上釉層溶融温度差が上記上限値以下であると、上釉層組成物を焼成するときの気泡の発生を抑制しやすい。
上釉層溶融温度差は、上釉層組成物の第二溶融温度から、上釉層組成物の第一溶融温度を減じることにより求められる。
【００４２】
上釉層組成物の第一溶融温度は、釉原料の種類、釉原料の配合割合、上釉層組成物の固形分の平均粒子径、及びこれらの組合せにより調整できる。
上釉層組成物の第二溶融温度は、上釉層組成物の第一溶融温度と同様に調整できる。
【００４３】
第三溶融温度は、下記測定方法１−２により測定される。
＜測定方法１−２＞
衛生陶器用の上釉層組成物の乾燥物を加圧成形して円柱状試料を得る。得られた円柱状試料を加熱しつつ、光を照射する。円柱状試料の表面が反射する反射光の光量を測定する。反射光の光量が、光り始めに検出した反射光の光量の１０倍以上となる最初の温度を第三溶融温度とする。
【００４４】
測定方法１−２において、円柱状試料は、衛生陶器用の上釉層組成物の乾燥物を加圧成形することにより得られる。
円柱状試料の直径は、例えば、２〜１０ｍｍが好ましい。円柱状試料の高さは、例えば、５〜２０ｍｍが好ましい。円柱状試料の質量は、例えば、１００〜５００ｍｇが好ましい。上釉層組成物の乾燥物を加圧成形する際の圧力は、例えば、１０〜５０ＭＰａが好ましい。
反射光の光量は、望遠レンズ付きデジタルカメラで撮影し、画像処理システムによりピクセル数に換算される値とする。
円柱状試料を加熱する際の反射光の光量は、１℃ごとに測定される。「光り始め」は、円柱状試料の表面が反射する反射光の光量が０でなくなったときを意味する。
円柱状試料を加熱する際の昇温速度は、例えば、１〜１０℃／分が好ましい。
円柱状試料に照射する光の光量は、例えば、５００〜２０００ルーメンが好ましい。
第三溶融温度では、上釉層組成物が溶融を開始し、上釉層組成物のガラス構造が完全に緩んでいるものと考えられる。
【００４５】
上釉層組成物の第三溶融温度は、８５０〜１１５０℃が好ましく、８７０〜１１００℃がより好ましく、９００〜１０５０℃がさらに好ましい。上釉層組成物の第三溶融温度が上記下限値以上であると、上釉層組成物を焼成するときの気泡の発生を抑制しやすい。上釉層組成物の第三溶融温度が上記上限値以下であると、上釉層組成物を焼成するときに発生した気泡を大気中に拡散しやすい。
【００４６】
上釉層組成物の第三溶融温度は、上釉層組成物の第一溶融温度と同様に調整できる。
【００４７】
上釉層３０を備える衛生陶器１から上釉層３０の溶融開始温度を求める場合、第一溶融温度、第二溶融温度は、下記測定方法２−１により測定される。
＜測定方法２−１＞
アルミナ粉末を基準物質とし、上釉層３０の粉末を試料粉末としてＤＴＡ測定を行い、ＤＴＡ曲線を求める。得られたＤＴＡ曲線の７００℃超の領域において、試料粉末の温度から基準物質の温度を減じた値ΔＴを示す電位差ΔＶ（μＶ）が、小さくなる最初の変曲点における基準物質の温度を第一溶融温度とする。第一溶融温度よりも高温側の領域において、電位差ΔＶが、大きくなる最初の変曲点における基準物質の温度を第二溶融温度とする。
【００４８】
上釉層３０の粉末は、上釉層３０を適宜切り出し、研磨等することにより得られる。ＤＴＡ測定の条件は、上記測定方法１−１におけるＤＴＡ測定の条件と同様である。
上釉層３０の第一溶融温度は、上釉層組成物の第一溶融温度と同様である。
上釉層３０の第二溶融温度は、上釉層組成物の第二溶融温度と同様である。
上釉層３０の第二溶融温度と第一溶融温度との差は、上釉層組成物の第二溶融温度と第一溶融温度との差（上釉層溶融温度差）と同様である。
【００４９】
上釉層３０を備える衛生陶器１から上釉層３０の第三溶融温度を求める場合、下記測定方法２−２により測定される。
＜測定方法２−２＞
上釉層３０の粉末を加圧成形して円柱状試料を得る。得られた円柱状試料を加熱しつつ、光を照射する。円柱状試料の表面が反射する反射光の光量を測定する。反射光の光量が、光り始めに検出した反射光の光量の１０倍以上となる最初の温度を第三溶融温度とする。
【００５０】
上釉層３０の粉末は、上釉層３０を適宜切り出し、研磨等することにより得られる。円柱状試料を得る際の条件は、上記測定方法１−２における円柱状試料を得る際の条件と同様である。
上釉層３０の第三溶融温度は、上釉層組成物の第三溶融温度と同様である。
【００５１】
本明細書において、「気泡」とは、実際に上釉層３０又は中間層２０に含まれる気泡を意味する。気泡は、例えば、上釉層３０、陶器素地１０、中間層組成物に含まれる成分の酸化反応、分解反応、上釉層３０、陶器素地１０、中間層組成物に含まれる空隙等により発生する。気泡は、上釉層３０の切断面をマイクロスコープ等により観察した画像において、画像処理ソフトを用いて画像の明るさを２値化し、相対的に暗い箇所を気泡として判断することにより計数される。計数する気泡の大きさは、切断面における気泡を真円換算し、直径２μｍ以上とする。
【００５２】
計数する気泡は、例えば、以下の手順で求められる。
衛生陶器１を上釉層３０の厚さ方向に小型試料切断機を用いて切断する。切断した切断面をマイクロスコープ（オリンパス（株）製、ＤＳＸ５１０）により、倍率１２５倍で観察する。観察した画像において、画像処理ソフトを用いて画像の明るさを２値化し、相対的に暗い箇所のそれぞれの面積で、πμｍ２（直径２μｍの気泡相当面積）以上のものを気泡として検出する。
【００５３】
上釉層３０を厚さ方向に切断した切断面の面積に対する気泡の面積の割合（以下、「上釉層３０の気泡面積率」ともいう。）は、３％以下であり、２％以下が好ましい。上釉層３０の気泡面積率が上記上限値以下であると、上釉層３０に入射する光が上釉層３０中の気泡で乱反射されることを抑制しやすい。このため、衛生陶器１の「深み」をより向上しやすい。上釉層３０の気泡面積率の下限値は、特に限定されないが、通常、０．０１％以上である。
上釉層３０の気泡面積率（％）は、上述したマイクロスコープ等を用いて観察される画像において検出される気泡の総面積（ｍｍ２）を、観察される画像における視野面積（ｍｍ２）で除することにより求められる。
【００５４】
上釉層３０を厚さ方向に切断した切断面における気泡の平均気泡径（以下、「上釉層３０の切断面における気泡の平均気泡径」ともいう。）は、５０μｍ以下であり、４０μｍ以下が好ましく、３０μｍ以下がより好ましい。上釉層３０の切断面における気泡の平均気泡径が上記上限値以下であると、上釉層３０に入射する光が上釉層３０中の気泡で乱反射されることを抑制しやすい。このため、衛生陶器１の「深み」をより向上しやすい。上釉層３０の切断面における気泡の平均気泡径の下限値は、２μｍとする。
上釉層３０の切断面における気泡の平均気泡径（μｍ）は、上述したマイクロスコープ等を用いて観察される画像において、気泡として検出された部分のそれぞれの面積より真円換算で気泡径（直径）を計算し、気泡径の合計を検出された気泡数で除した平均値である。
【００５５】
上釉層３０を厚さ方向に切断した切断面における気泡数（以下、「上釉層３０の切断面における気泡数」ともいう。）は、１ｍｍ２当たり１２０個以下が好ましく、１００個以下がより好ましく、８０個以下がさらに好ましい。上釉層３０の切断面における気泡数が上記上限値以下であると、上釉層３０に入射する光が上釉層３０中の気泡で乱反射されることを抑制しやすい。このため、衛生陶器１の「深み」をより向上しやすい。上釉層３０の切断面における気泡数の下限値は、特に限定されないが、通常、１個以上である。
上釉層３０の切断面における気泡数（個／ｍｍ２）は、上述したマイクロスコープ等を用いて観察される画像において検出される気泡の数を、観察される画像における視野面積（ｍｍ２）で除することにより求められる。
【００５６】
上釉層３０の厚さＴ３０は、例えば、１００μｍ以上が好ましく、１００〜１０００μｍがより好ましく、１５０〜８００μｍがさらに好ましく、２００〜６００μｍが特に好ましい。厚さＴ３０が上記下限値以上であると、上釉層３０の表面を平坦に形成しやすい。厚さＴ３０が上記上限値以下であると、上釉層組成物中の気泡を上釉層３０の外部に放出しやすい。
【００５７】
上釉層３０の厚さＴ３０は、例えば、以下の手順で求められる。
衛生陶器１を上釉層３０の厚さ方向に小型試料切断機を用いて切断する。切断した切断面をマイクロスコープ（オリンパス（株）製、ＤＳＸ５１０）により、倍率１２５倍で観察する。観察した画像において、上釉層３０の表面と、上釉層３０と中間層２０との境界線（上中境界線）との距離を任意の２０か所について測定する。測定した距離の算術平均値を上釉層３０の厚さＴ３０とする。
衛生陶器１を切断する部位は特に限定されず、人の目に触れやすい部位が好ましい。人の目に触れやすい部位としては、例えば、洗面器の鉢面、洗面器の天面、小便器の天面、便器のリム部分、便器の鉢面、便器の側面等が挙げられる。
【００５８】
上釉層３０の厚さＴ３０の最大値Ｔ３０ＭＡＸと、上釉層３０の厚さＴ３０の最小値Ｔ３０ＭＩＮとの差Ｔ３０Δは、５０μｍ以下であり、４０μｍ以下が好ましく、３０μｍ以下がより好ましい。差Ｔ３０Δが上記上限値以下であると、上釉層３０と中間層２０との界面における光の乱反射を抑制しやすい。その結果、衛生陶器１の「深み」をより向上しやすい。差Ｔ３０Δの下限値は、特に限定されないが、通常、０．１μｍ以上である。
【００５９】
差Ｔ３０Δの厚さＴ３０に対する割合（以下、「Ｔ３０Δ／Ｔ３０比」ともいう。）は、２５％以下が好ましく、２０％以下がより好ましく、１０％以下がさらに好ましい。Ｔ３０Δ／Ｔ３０比が上記上限値以下であると、上釉層３０と中間層２０との界面における光の乱反射を抑制しやすい。その結果、衛生陶器１の「深み」をより向上しやすい。Ｔ３０Δ／Ｔ３０比の下限値は、特に限定されないが、通常、０．０１％以上である。
【００６０】
厚さＴ３０の最大値Ｔ３０ＭＡＸと、厚さＴ３０の最小値Ｔ３０ＭＩＮとは、例えば、以下の手順で求められる。
上釉層３０の厚さＴ３０を求める手順と同様に、上釉層３０の表面と上中境界線との距離を任意の２０か所について測定する。測定した２０か所のうち、上釉層３０の表面と上中境界線との距離が最大となるものを最大値Ｔ３０ＭＡＸとする。測定した２０か所のうち、上釉層３０の表面と上中境界線との距離が最小となるものを最小値Ｔ３０ＭＩＮとする。
【００６１】
差Ｔ３０Δは、上釉層３０と中間層２０との界面を平坦に形成することにより制御できる。後述する中間層組成物の溶融開始温度、中間層２０を厚さ方向に切断した切断面における平均気泡径、中間層２０を厚さ方向に切断した切断面の面積に対する気泡の面積の割合、及びこれらの組合せにより、上釉層３０と中間層２０との界面の平滑性を制御できる。
【００６２】
［中間層］
中間層２０は、中間層組成物の焼成物である。中間層２０は、陶器素地１０と上釉層３０との間に位置する釉を含む層である。中間層組成物は、中間層２０を形成する原料（中間層原料）が水に分散されたスラリー（泥漿）である。
中間層組成物の総質量に対する水の含有量は、４０〜６０質量％が好ましく、４０〜５０質量％がより好ましい。
【００６３】
中間層２０には、例えば以下の物質の結晶相が含まれている。例えば、Ａｌ２Ｏ３、ＺｒＯ２、ＺｒＯ２−ＳｉＯ２系、Ａｌ２Ｏ３−ＳｉＯ２系、ＣａＯ−ＳｉＯ２系、ＭｇＯ−ＳｉＯ２系、ＢａＯ−ＳｉＯ２系、ＳｒＯ−ＳｉＯ２系、Ｎａ２Ｏ−Ａｌ２Ｏ３−ＳｉＯ２系、Ｋ２Ｏ−Ａｌ２Ｏ３−ＳｉＯ２系、ＣａＯ−Ａｌ２Ｏ３−ＳｉＯ２系、ＭｇＯ−Ａｌ２Ｏ３−ＳｉＯ２系、ＢａＯ−Ａｌ２Ｏ３−ＳｉＯ２系、ＳｒＯ−Ａｌ２Ｏ３−ＳｉＯ２系化合物などで、ＳｉＯ２、Ａｌ２Ｏ３、ＺｒＯ２、Ｎａ２Ｏ、Ｋ２０、ＣａＯ、ＭｇＯ、ＳｒＯ、ＢａＯの化合物。
【００６４】
中間層２０は、上記結晶相を含んでおり不透明である。上釉層３０は、上記結晶相を含んでいないため、中間層２０よりも透明である。
【００６５】
中間層組成物に含まれる固形分の平均粒子径は、１０μｍ以下が好ましく、８μｍ以下がより好ましく、６μｍ以下がさらに好ましい。中間層組成物に含まれる固形分の平均粒子径が上記上限値以下であると、中間層組成物に含まれる固形分の溶融開始温度を低くしやすい。
中間層組成物に含まれる固形分の平均粒子径の下限値は、特に限定されないが、例えば、０．０５μｍ以上である。
中間層組成物に含まれる固形分の平均粒子径は、例えば、中間層原料を粉砕することにより調整できる。中間層原料を粉砕する道具としては、例えば、ボールミルが挙げられる。
【００６６】
中間層組成物に含まれる固形分の平均粒子径は、上釉層組成物に含まれる固形分の平均粒子径と同様の方法により測定できる。
なお、中間層組成物に含まれる固形分は、中間層組成物の乾燥物である。
【００６７】
中間層組成物としては、中間層組成物に含まれる固形分の総質量に対して、ＳｉＯ２を５０〜８０質量％、Ａｌ２Ｏ３を５〜４０質量％、Ｎａ２ＯとＫ２ＯとＣａＯとＭｇＯとＺｎＯとの合計を５〜３０質量％含有する組成物が挙げられる。
なお、中間層組成物に含まれる固形分の各成分の含有量の合計は、中間層組成物に含まれる固形分の総質量に対して、１００質量％を超えないものとする。
【００６８】
中間層組成物の組成としては、Ｎａ２ＯとＫ２ＯとＣａＯとＭｇＯとＺｎＯとの合計のモル数を１としたときのモル比で、ＳｉＯ２を２〜１６モル、Ａｌ２Ｏ３を０〜５モル含有する組成が好ましい。
【００６９】
中間層組成物は、フリットを含有してもよい。フリットの含有量は、中間層組成物に含まれる固形分の総質量に対して、０〜３０質量％が好ましく、０〜２０質量％がより好ましい。
【００７０】
中間層組成物の乾燥物（以下、中間層原料ともいう。）は、陶器素地組成物の乾燥物（以下、陶器素地原料ともいう。）と上釉層組成物の乾燥物（以下、釉原料ともいう。）との混合物であってもよい。
中間層原料が陶器素地原料と釉原料との混合物である場合、陶器素地原料／釉原料で表される質量比（以下、「素地／釉薬比」ともいう。）は、２０／８０〜８０／２０が好ましく、３０／７０〜７０／３０がより好ましく、４０／６０〜６０／４０がさらに好ましい。素地／釉薬比が上記下限値以上であると、陶器素地１０と中間層２０との結着性を高めやすい。素地／釉薬比が上記上限値以下であると、中間層２０と上釉層３０との界面を平坦にしやすい。
衛生陶器１の「深み」をより向上する観点から、中間層原料は、陶器素地原料と釉原料との混合物が好ましい。
また、中間層組成物は、陶器素地組成物と上釉層組成物とを上記素地／釉薬比となるように混合した混合物であってもよい。
【００７１】
中間層組成物は、顔料を含有することが好ましい。中間層組成物が顔料を含有することで、中間層２０を着色できる。中間層２０を着色することで、陶器素地１０の色を隠蔽できる。
顔料としては、ケイ酸ジルコニウム、酸化アルミニウム等が挙げられる。
中間層組成物が顔料を含有する場合、顔料の含有量は、中間層組成物に含まれる固形分の総質量に対して、３〜１５質量％が好ましく、６〜１５質量％がより好ましい。
【００７２】
中間層組成物の溶融開始温度は、第一溶融温度で規定できる。
中間層組成物の第一溶融温度は、８５０〜９６０℃が好ましく、９１０〜９５０℃がより好ましく、９３０〜９５０℃がさらに好ましい。中間層組成物の第一溶融温度が上記下限値以上であると、中間層組成物を焼成するときの気泡の発生を抑制しやすい。中間層組成物の第一溶融温度が上記上限値以下であると、上釉層３０と中間層２０との界面を平坦にしやすい。
中間層組成物の第一溶融温度は、上釉層組成物の第一溶融温度と同様の方法で測定できる。
【００７３】
上釉層組成物の第一溶融温度と中間層組成物の第一溶融温度との温度差（第一温度差）は、１０〜１２０℃が好ましく、３０〜１１５℃がより好ましく、６０〜１１０℃がさらに好ましい。第一温度差が上記数値範囲内であると、上釉層３０と中間層２０との界面を平坦にしやすい。その結果、上釉層３０と中間層２０との界面における光の乱反射を抑制でき、衛生陶器１の「深み」をより向上しやすい。
【００７４】
中間層組成物の第二溶融温度は、１０９０〜１２３０℃が好ましく、１０９５〜１２２５℃がより好ましく、１１００〜１２２０℃がさらに好ましい。中間層組成物の第二溶融温度が上記下限値以上であると、中間層組成物を焼成するときの気泡の発生を抑制しやすい。中間層組成物の第二溶融温度が上記上限値以下であると、上釉層３０と中間層２０との界面を平坦にしやすい。
中間層組成物の第二溶融温度は、上釉層組成物の第二溶融温度と同様の方法で測定できる。
【００７５】
上釉層組成物の第二溶融温度と中間層組成物の第二溶融温度との温度差（第二温度差）は、１０〜３３０℃が好ましく、１００〜３２５℃がより好ましく、２００〜３２０℃がさらに好ましい。第二温度差が上記数値範囲内であると、上釉層３０と中間層２０との界面を平坦にしやすい。その結果、上釉層３０と中間層２０との界面における光の乱反射を抑制でき、衛生陶器１の「深み」をより向上しやすい。
【００７６】
中間層組成物の第二溶融温度と第一溶融温度との差（中間層溶融温度差）は、５０〜３００℃が好ましく、１００〜３００℃がより好ましく、２３０〜３００℃がさらに好ましい。中間層溶融温度差が上記下限値以上であると、中間層組成物を焼成するときに発生する気泡の平均気泡径を小さくしやすい。中間層溶融温度差が上記上限値以下であると、中間層組成物を焼成するときの気泡の発生を抑制しやすい。
中間層溶融温度差は、中間層組成物の第二溶融温度から、中間層組成物の第一溶融温度を減じることにより求められる。
【００７７】
中間層組成物の第一溶融温度は、中間層原料の種類、中間層原料の配合割合、中間層組成物の固形分の平均粒子径、及びこれらの組合せにより調整できる。
中間層組成物の第二溶融温度は、中間層組成物の第一溶融温度と同様に調整できる。
【００７８】
中間層２０を備える衛生陶器１から中間層２０の溶融開始温度を求める場合、第一溶融温度、第二溶融温度は、中間層２０の粉末を試料粉末として、上記測定方法２−１と同様の方法により測定される。
中間層２０の粉末は、中間層２０を適宜切り出し、研磨等することにより得られる。
中間層２０の第一溶融温度は、中間層組成物の第一溶融温度と同様である。
中間層２０の第二溶融温度は、中間層組成物の第二溶融温度と同様である。
中間層２０の第二溶融温度と第一溶融温度との差は、中間層組成物の第二溶融温度と第一溶融温度との差（中間層溶融温度差）と同様である。
【００７９】
中間層２０を厚さ方向に切断した切断面の面積に対する気泡の面積の割合（以下、「中間層２０の気泡面積率」ともいう。）は、２０％以下が好ましく、１５％以下がより好ましく、１２％以下がさらに好ましい。中間層２０の気泡面積率が上記上限値以下であると、上釉層３０に入射する光が中間層２０中の気泡で乱反射されることを抑制しやすい。その結果、上釉層３０と中間層２０との界面における光の乱反射を抑制でき、衛生陶器１の「深み」をより向上しやすい。中間層２０の気泡面積率の下限値は、特に限定されないが、通常、１．０％以上である。
中間層２０の気泡面積率は、上釉層３０の気泡面積率と同様の方法により求められる。
【００８０】
中間層２０を厚さ方向に切断した切断面における気泡の平均気泡径（以下、「中間層２０の切断面における気泡の平均気泡径」ともいう。）は、２５μｍ以下が好ましく、２０μｍ以下がより好ましく、１５μｍ以下がさらに好ましい。中間層２０の切断面における気泡の平均気泡径が上記上限値以下であると、上釉層３０に入射する光が中間層２０中の気泡で乱反射されることを抑制しやすい。その結果、上釉層３０と中間層２０との界面における光の乱反射を抑制でき、衛生陶器１の「深み」をより向上しやすい。中間層２０の切断面における気泡の平均気泡径の下限値は、２μｍとする。
中間層２０の切断面における気泡の平均気泡径は、上釉層３０の切断面における気泡の平均気泡径と同様の方法により求められる。
【００８１】
中間層２０を厚さ方向に切断した切断面における気泡数（以下、「中間層２０の切断面における気泡数」ともいう。）は、１ｍｍ２当たり１０００個以下が好ましく、７００個以下がより好ましく、５００個以下がさらに好ましい。中間層２０の切断面における気泡数が上記上限値以下であると、上釉層３０に入射する光が中間層２０中の気泡で乱反射されることを抑制しやすい。その結果、上釉層３０と中間層２０との界面における光の乱反射を抑制でき、衛生陶器１の「深み」をより向上しやすい。中間層２０の切断面における気泡数の下限値は、特に限定されないが、通常、１個以上である。
中間層２０の切断面における気泡数は、上釉層３０の切断面における気泡数と同様の方法により計数できる。
【００８２】
中間層２０の厚さＴ２０は、例えば、２００μｍ以上が好ましく、２００〜１０００μｍがより好ましく、２５０〜８００μｍがさらに好ましく、３００〜６００μｍが特に好ましい。厚さＴ２０が上記下限値以上であると、中間層２０と上釉層３０との界面を平坦にしやすい。厚さＴ２０が上記上限値以下であると、中間層組成物中の気泡を中間層２０の外部に放出しやすい。
【００８３】
中間層２０の厚さＴ２０は、例えば、以下の手順で求められる。
衛生陶器１を中間層２０の厚さ方向に小型試料切断機を用いて切断する。切断した切断面をマイクロスコープ（オリンパス（株）製、ＤＳＸ５１０）により、倍率１２５倍で観察する。観察した画像において、上釉層３０と中間層２０との境界線（上中境界線）と、中間層２０と陶器素地１０との境界線（中素境界線）との距離を任意の２０か所について測定する。測定した距離の算術平均値を中間層２０の厚さＴ２０とする。
【００８４】
中間層２０の厚さＴ２０の最大値Ｔ２０ＭＡＸと、中間層２０の厚さＴ２０の最小値Ｔ２０ＭＩＮとの差Ｔ２０Δは、５０μｍ以下が好ましく、４０μｍ以下がより好ましく、３０μｍ以下がさらに好ましい。差Ｔ２０Δが上記上限値以下であると、上釉層３０と中間層２０との界面における光の乱反射を抑制しやすい。その結果、衛生陶器１の「深み」をより向上しやすい。差Ｔ２０Δの下限値は、特に限定されないが、通常、０．１μｍ以上である。
【００８５】
差Ｔ２０Δの厚さＴ２０に対する割合（以下、「Ｔ２０Δ／Ｔ２０比」ともいう。）は、２５％以下が好ましく、２０％以下がより好ましく、１０％以下がさらに好ましい。Ｔ２０Δ／Ｔ２０比が上記上限値以下であると、上釉層３０と中間層２０との界面における光の乱反射を抑制しやすい。その結果、衛生陶器１の「深み」をより向上しやすい。Ｔ２０Δ／Ｔ２０比の下限値は、特に限定されないが、通常、０．０１％以上である。
【００８６】
厚さＴ２０の最大値Ｔ２０ＭＡＸと、厚さＴ２０の最小値Ｔ２０ＭＩＮとは、例えば、以下の手順で求められる。
中間層２０の厚さＴ２０を求める手順と同様に、上中境界線と中素境界線との距離を任意の２０か所について測定する。測定した２０か所のうち、上中境界線と中素境界線との距離が最大となるものを最大値Ｔ２０ＭＡＸとする。測定した２０か所のうち、上中境界線と中素境界線との距離が最小となるものを最小値Ｔ２０ＭＩＮとする。
【００８７】
［衛生陶器の製造方法］
次に、本実施形態の衛生陶器１の製造方法について説明する。
まず、陶器素地１０を用意する。陶器素地１０は、陶器素地組成物を成形したもの以外に、焼成して成形したものでもよく、予め成形された、又は成形して焼成された市販品であってもよい。
陶器素地組成物を焼成する場合、焼成温度は、例えば、１１００〜１３００℃が好ましく、１１５０〜１２５０℃がより好ましい。焼成温度が上記下限値以上であると、陶器素地１０の強度を高めやすい。焼成温度が上記上限値以下であると、陶器素地１０の変形を抑制しやすい。
【００８８】
次に、中間層組成物を陶器素地１０の表面に塗布する。中間層組成物を陶器素地１０の表面に塗布する方法は、特に限定されず、浸し掛け、流し掛け、吹き掛け、塗り掛け等、一般的な方法を適宜選択できる。中間層２０の厚さを確保する観点から、中間層組成物を陶器素地１０の表面に塗布する方法は、浸し掛け、流し掛け、塗り掛け、又は吹き掛けのうちのいずれかが好ましい。中間層２０の厚さを均一にしやすい観点から、中間層組成物を陶器素地１０の表面に塗布する方法は、吹き掛けが好ましい。
浸し掛けとしては、ディップコーティング法が挙げられる。吹き掛けとしては、スプレーコーティング法が挙げられる。
【００８９】
中間層組成物の塗布量は、特に限定されず、焼成後の中間層２０の厚さを２００μｍ以上にできるように調整することが好ましい。中間層組成物の塗布量は、中間層組成物の水の含有量、中間層組成物の粘度、中間層組成物に含まれる固形分の平均粒子径等を適宜調整することにより調整できる。
中間層組成物を陶器素地１０の表面に塗布することにより、一次塗布体が得られる。
【００９０】
一次塗布体を乾燥することにより、一次塗布体の表面に上釉層組成物を塗布しやすくなる。このため、一次塗布体は、乾燥することが好ましい。
一次塗布体を乾燥する際の温度は、２０〜１１０℃が好ましく、３０〜１００℃がより好ましく、４０〜９０℃がさらに好ましい。一次塗布体を乾燥する際の温度が上記下限値以上であると、中間層組成物の水の含有量を低減しやすい。一次塗布体を乾燥する際の温度が上記上限値以下であると、中間層２０の表面を平坦にしやすい。
一次塗布体を乾燥する時間は、０．５〜４８時間が好ましい。一次塗布体を乾燥する時間が上記下限値以上であると、中間層組成物を充分に乾燥しやすい。一次塗布体を乾燥する時間が上記上限値以下であると、衛生陶器１の生産性を向上しやすい。
【００９１】
次に、一次塗布体の表面に上釉層組成物を塗布する。上釉層組成物を塗布する方法は、上釉層３０の厚さを調整しやすくする観点から、吹き掛け（スプレー掛け）が好ましい。
【００９２】
上釉層組成物の塗布量は、特に限定されず、焼成後の上釉層３０の厚さを１００μｍ以上にできるように調整することが好ましい。上釉層組成物の塗布量は、上釉層組成物の水の含有量、上釉層組成物の粘度、上釉層組成物に含まれる固形分の平均粒子径等を適宜調整することにより調整できる。
上釉層組成物を一次塗布体の表面に塗布することにより、二次塗布体が得られる。
【００９３】
次に、二次塗布体を焼成する。二次塗布体を焼成する際の焼成温度としては、陶器素地１０が焼結し、かつ、中間層組成物と上釉層組成物とが軟化する温度が好ましい。二次塗布体を焼成する際の焼成温度は、例えば、１１００〜１３００℃が好ましく、１１５０〜１２５０℃がより好ましい。二次塗布体を焼成する際の焼成温度が上記下限値以上であると、上釉層組成物を充分に溶融しやすい。加えて、二次塗布体を焼成する際の焼成温度が上記下限値以上であると、中間層組成物を充分に溶融しやすい。二次塗布体を焼成する際の焼成温度が上記上限値以下であると、上釉層３０の表面を平坦に形成しやすい。加えて、二次塗布体を焼成する際の焼成温度が上記上限値以下であると、中間層２０と上釉層３０との界面を平坦にしやすい。
【００９４】
二次塗布体を焼成する焼成時間は、１〜１６８時間が好ましく、２〜７２時間がより好ましく、３〜２４時間がさらに好ましい。二次塗布体を焼成する焼成時間が上記下限値以上であると、上釉層３０の表面を平坦に形成しやすい。加えて、二次塗布体を焼成する焼成時間が上記下限値以上であると、中間層２０と上釉層３０との界面を平坦にしやすい。二次塗布体を焼成する焼成時間が上記上限値以下であると、衛生陶器１の生産性を向上しやすい。
【００９５】
二次塗布体を焼成することにより、焼成品が得られる。焼成品は、冷却することにより、衛生陶器１となる。衛生陶器１は、焼成品を自然放冷することにより得てもよく、送風する等、冷却することにより得てもよい。
焼成品を冷却する際の温度域は、８００〜１３００℃が好ましく、９００〜１２５０℃がより好ましい。焼成品を冷却する際の温度域が上記下限値以上であると、気泡を上釉層３０の外部に放出しやすい。焼成品を冷却する際の温度域が上記上限値以下であると、上釉層３０の表面を平坦に形成しやすい。
焼成品を冷却する際の降温速度は、３０℃／分以下が好ましく、１０℃／分以下がより好ましく、０．１℃／分以下がさらに好ましい。焼成品を冷却する際の降温速度が上記上限値以下であると、気泡を上釉層３０の外部に放出しやすい。加えて、焼成品を冷却する際の降温速度が上記上限値以下であると、上釉層３０の表面を平坦に形成しやすい。
【００９６】
衛生陶器１は、中間層組成物を陶器素地１０の表面に、浸し掛け、流し掛け、塗り掛け、又は吹き掛けのいずれかにより塗布した後焼成して一次焼成体を得（第一焼成工程）、前記一次焼成体に上釉層組成物を塗布して焼成すること（第二焼成工程）によって得てもよい。
【００９７】
第一焼成工程の焼成温度は、８００〜１０００℃が好ましく、８５０〜９５０℃がより好ましい。第一焼成工程の焼成温度が上記下限値以上であると、中間層組成物を充分に溶融しやすい。加えて、陶器素地１０、中間層２０のガス抜きがされ、上釉層３０への気泡の混入を抑制しやすい。第一焼成工程の焼成温度が上記上限値以下であると、中間層２０の表面を平坦に形成しやすく、上釉層組成物との密着性を向上しやすい。
第一焼成工程の焼成時間は、１〜１６８時間が好ましく、２〜７２時間がより好ましく、３〜２４時間がさらに好ましい。第一焼成工程の焼成時間が上記下限値以上であると、中間層２０の表面を平坦に形成しやすい。加えて、陶器素地１０、中間層２０のガス抜きがされ、上釉層３０への気泡の混入を抑制しやすい。第一焼成工程の焼成時間が上記上限値以下であると、衛生陶器１の生産性を向上しやすい。
一次塗布体を焼成することにより一次焼成体が得られる。
【００９８】
一次焼成体は、上釉層組成物を塗布する前に冷却することが好ましい。一次焼成体を冷却する際の温度は、８００〜１０００℃が好ましく、８５０〜９５０℃がより好ましい。一次焼成体を冷却する際の温度が上記下限値以上であると、気泡を中間層２０の外部に放出しやすい。一次焼成体を冷却する際の温度が上記上限値以下であると、中間層２０の表面を平坦に形成しやすい。
一次焼成体を冷却する際の降温速度は、３０℃／分以下が好ましく、１０℃／分以下がより好ましい。一次焼成体を冷却する際の降温速度が上記上限値以下であると、気泡を中間層２０の外部に放出しやすい。加えて、一次焼成体を冷却する際の降温速度が上記上限値以下であると、中間層２０の表面を平坦に形成しやすい。
【００９９】
次に、一次焼成体の表面に上釉層組成物を塗布する。一次焼成体の表面に上釉層組成物を塗布する方法は、上釉層３０の厚さを調整しやすくする観点から、吹き掛け（スプレー掛け）が好ましい。
一次焼成体の表面に上釉層組成物を塗布する際の塗布量は、一次塗布体の表面に上釉層組成物を塗布する際の塗布量と同様である。
上釉層組成物を一次焼成体の表面に塗布することにより、二次塗布体が得られる。
【０１００】
次に、二次塗布体を焼成する（第二焼成工程）。第二焼成工程の焼成温度は、１１００〜１３００℃が好ましく、１１５０〜１２５０℃がより好ましい。第二焼成工程の焼成温度が上記下限値以上であると、上釉層組成物を充分に溶融しやすい。第二焼成工程の焼成温度が上記上限値以下であると、上釉層３０の表面を平坦に形成しやすい。
第二焼成工程の焼成時間は、１〜１６８時間が好ましく、２〜７２時間がより好ましく、３〜２４時間がさらに好ましい。第二焼成工程の焼成時間が上記下限値以上であると、上釉層３０の表面を平坦に形成しやすい。第二焼成工程の焼成時間が上記上限値以下であると、衛生陶器１の生産性を向上しやすい。
第二焼成工程により焼成品が得られる。焼成品は、冷却することにより、衛生陶器１となる。焼成品を冷却する際の温度は、上述した焼成品を冷却する際の温度と同様である。焼成品を冷却する際の降温速度は、上述した焼成品を冷却する際の降温速度と同様である。
【０１０１】
一次焼成体を経由して衛生陶器１を得ることにより、中間層２０と上釉層３０との界面をより平坦に形成しやすい。また、中間層２０及び上釉層３０に含まれる気泡の数を減らしやすい。このため、衛生陶器１の「深み」をより向上しやすい。
衛生陶器１の「深み」をより向上しやすい観点から、本発明の衛生陶器の製造方法は、一次焼成体を経由して衛生陶器１を得ることが好ましい。
【０１０２】
上述した実施形態では、衛生陶器１は、陶器素地１０と中間層２０と上釉層３０とを備える。しかしながら、本発明は上述した実施形態に限定されず、例えば、衛生陶器は、中間層を有していなくてもよい。すなわち、衛生陶器は、陶器素地の表面に上釉層（釉薬層）を備える形態であってもよい。また、上釉層３０と中間層２０の間に他の釉薬層を有していても良く、釉薬層は、複数層になってもよい。すなわち、衛生陶器は、陶器素地の表面に、中間層、次いで、単層又は複層の釉薬層、さらにその上に、上釉層(釉薬層)を備える形態であってもよい。
衛生陶器の「深み」をより向上しやすい観点から、衛生陶器は、中間層を備えることが好ましい。
なお、衛生陶器が中間層を有していない場合、上釉層（釉薬層）の厚さは、例えば、以下の手順で求められる。
衛生陶器を上釉層の厚さ方向に小型試料切断機を用いて切断する。切断した切断面をマイクロスコープ（オリンパス（株）製、ＤＳＸ５１０）により、倍率１２５倍で観察する。観察した画像において、上釉層の表面と、上釉層と陶器素地との境界線（上素境界線）との距離を任意の２０か所について測定する。測定した距離の算術平均値を上釉層の厚さとする。
【０１０３】
［「深み」］
次に、上記の衛生陶器１で形成された洗面器１００の「深み」について説明する。
図６は、フレネル反射率を示すグラフである。鉄、ダイヤモンド、ガラス、水のフレネル反射率を示している。
入射角と反射率との関係を示すフレネル反射率が急激に変化する範囲では、光の反射が変わり、「深み」を非常に感じやすい。図６では、入射角が０度〜約４５度のフレネル反射率がほとんど変化しない領域を細かいドッドで示し、入射角が約７５度以上のフレネル反射率が急激に変化する領域を荒いドッドで示し、入射角が約４５度〜約７５度のフレネル反射率が少し変化する領域を両者の中間のドッドで示している。なお、上釉層３０のフレネル反射率を示すグラフは、図６に示すガラスと近い曲線となる。
【０１０４】
上釉層３０は、透明であり、気泡が少なく、光の入射の支障となるものがない。上釉層３０を通過した光は、透明な上釉層３０と不透明な中間層２０との界面での乱れが少なくなり、「深み」を感じやすい。
【０１０５】
つまり、利用者Ｍが、洗面室に入って壁際に立った位置から洗面器１００に近づいた位置までの間に、フレネル反射率が急激に変化する領域を通過することで、「深み」を感じることができる。本実施形態では、角度（縁角度）Ｘ１を約４５度とすることで、フレネル反射率が急激に変化する領域を通過することができる。
【０１０６】
一般的に、フレネル反射率が高かったり、更にフレネル反射率の変化を感じられたりすると、深みを感じやすい。上記のように構成された洗面器１００では、上釉層３０が中間層２０よりも透明であり、角度（縁角度）Ｘ１を約４５度とすることで、利用者Ｍが洗面室に入って壁際に立った位置から洗面器１００に近づいた位置までの間に、フレネル反射率が急激に変化する領域を通過するため、「深み」を感じることができる。
【０１０７】
また、ボウル部１０１の曲面１０１ｕの手前側の端部１０１ａは、ボウル部１０１の周縁部１０４をなしている。つまり、ボウル部１０１の曲面１０１ｕの手前側の端部１０１ａには、端部１０１ａから上方に立設する壁部や利用者Ｍ側に延びる壁部等が設けられていない。よって、利用者Ｍが洗面器１００を使用する際に、表面（曲面）１０１ｕの端部１０１ａの接線の延長線に沿って洗面器１００の曲面１０１ｕを視認することになるため、「深み」をより一層高めることができる。
【０１０８】
また、ボウル部１０１の曲面１０１ｕの手前側の端部１０１ａの接線は水平面に対して３５度から４５度で形成されているため、「深み」をより一層高めることができる。
【０１０９】
（変形例１）
次に、本発明の一実施形態の変形例１に係る洗面器について、主に図７〜図９を用いて説明する。
図７は、本発明の一実施形態の変形例１に係る洗面器が設置される空間の側面図である。図８は、本発明の一実施形態の変形例１に係る洗面器の平面図である。図９は、図８のＢ−Ｂ線断面図である。図５では、洗面器を断面図で示している。
下記に示す変形例の説明において、前述した部材と同一の部材には同一の符号を付して、その説明を省略する。
【０１１０】
図７〜図９に示すように、本変形例では、洗面器１１０は、洗面本体１１０Ａを有している。洗面本体１１０Ａは、下向きに凹む凹部が形成されたボウル部１１１と、略平坦に形成された平坦部１１８と、を有している。洗面器１１０は、平面視で略矩形状をなしつつ、四隅が湾曲形成されている。
【０１１１】
平面視で、ボウル部１１１の平面視略中央には、排水口部１１２が設けられている。
【０１１２】
ボウル部１１１の表面は、下方に凹む連続した曲面１１１ｕ及び奥側立設面１１１ｖで形成されている。曲面１１１ｕは、ボウル部１１１の奥側を除く周縁部１１４から平面視の中央側に向かうにしたがって下方に傾斜している。
【０１１３】
奥側立設面１１１ｖは、曲面１１１ｕの奥側の端部から上方に立設されている。平坦部１１８は、奥側立設面１１１ｖの上端部に設けられている。平坦部１１８は、上面が略水平に形成されている。
【０１１４】
ボウル部１１１の曲面１１１ｕの手前側の端部１１１ａは、ボウル部１１１の周縁部１１４をなしている。つまり、ボウル部１１１の曲面１１１ｕの手前側の端部１１１ａには、端部１１１ａから上方に立設する壁部や、手前側に延出する壁部等が設けられていない。
【０１１５】
本変形例では、ボウル部１１１の曲面１１１ｕの手前側の端部１１１ａの接線と水平面Ｈとのなす角度Ｘ２は、約３５度である。
【０１１６】
標準的な尺モジュールの戸建住宅で、身長約１７０ｃｍの利用者Ｍが洗面室に入った際に、利用者Ｍから洗面器１１０の端部１１１ａに向けられて視線Ｊ２と水平面Ｈとのなす角度Ｙ２は、角度Ｘ２と略同一である。よって、利用者Ｍの視線Ｊ２は、ボウル部１１１の端部１１１ａから曲面１１１ｕに沿うようになる。
【０１１７】
このように構成された洗面器１１０では、上釉層３０が中間層２０よりも透明であり、角度（縁角度）Ｘ２を約３５度とすることで、利用者Ｍが洗面室に入って壁際に立った位置から洗面器１１０に近づいた位置までの間に、フレネル反射率が急激に変化する領域を通過するため、「深み」を感じることができる。
【０１１８】
（変形例２）
次に、本発明の一実施形態の変形例２に係る洗面器について、主に図１０を用いて説明する。
図１０は、本発明の一実施形態の変形例２に係る洗面器の断面図である。
図１０に示すように、本変形例では、洗面器１２０は、洗面本体１２０Ａを有している。洗面本体１２０Ａは、下向きに凹む凹部が形成されたボウル部１２１と、立設壁部１２２と、を有している。
【０１１９】
ボウル部１２１の表面は、下方に凹む連続した曲面１２１ｕで形成されている。曲面１２１ｕは、平面視の中央側に向かうにしたがって下方に傾斜している。
【０１２０】
立設壁部１２２は、ボウル部１２１の曲面１２１ｕの手前側の端部１２１ａ及び奥側の端部１２１ｂからそれぞれ上方に立設されている。立設壁部１２２は、ボウル部１２１の端部１２１ａ，１２１ｂから幅方向（利用者がボウル部１２１を使用する際に、利用者から見た左右方向）に延在していてもよい。
【０１２１】
ボウル部１２１の曲面１２１ｕの手前側の端部１２１ａの接線と水平面Ｈとのなす角度Ｘ３は、約３５度である。
【０１２２】
このように構成された洗面器１２０では、上釉層３０が中間層２０よりも透明であり、角度Ｘ３を約３５度とすることで、利用者Ｍが洗面室に入って壁際に立った位置から洗面器１２０に近づいた位置までの間に、フレネル反射率が急激に変化する領域を通過するため、「深み」を感じることができる。
【０１２３】
（変形例３）
次に、本発明の一実施形態の変形例３に係る洗面器について、主に図１１を用いて説明する。
図１１は、本発明の一実施形態の変形例３に係る洗面器の断面図である。
図１１に示すように、本変形例では、洗面器１３０は、洗面本体１３０Ａを有している。洗面本体１３０Ａは、下向きに凹む凹部が形成されたボウル部１３１と、平坦部１３６と、立設壁部１３７と、を有している。
【０１２４】
ボウル部１３１の表面は、下方に凹む連続した曲面１３１ｕで形成されている。曲面１３１ｕは、平面視の中央側に向かうにしたがって下方に傾斜している。
【０１２５】
平坦部１３６は、曲面１３１ｕの手前側の端部１３１ａ及び奥側の端部１３１ｂにそれぞれ設けられている。平坦部１３６は、上面が略水平に形成されている。
【０１２６】
立設壁部１３７は、平坦部１３６の手前側の端部１３６ａ及び奥側の端部１３６ｂからそれぞれ上方に立設されている。平坦部１３６及び立設壁部１３７は、幅方向に延在していてもよい。ボウル部１３１の曲面１３１ｕの手前側の端部１３１ａの接線と水平面Ｈとのなす角度Ｘ４は、約３５度である。
【０１２７】
このように構成された洗面器１３０では、上釉層３０が中間層２０よりも透明であり、角度Ｘ４を約３５度とすることで、利用者Ｍが洗面室に入って壁際に立った位置から洗面器１３０に近づいた位置までの間に、フレネル反射率が急激に変化する領域を通過するため、「深み」を感じることができる。
【０１２８】
（実施例Ａ〜Ｇ）
次に、実施例により本発明をさらに詳細に説明するが、本発明はこれら実施例に限定されるものではない。
【０１２９】
実施例Ａ〜Ｇ、比較例Ａ，Ｂでは、見る位置、洗面器縁角度、入射角を下記の表１に示す条件で、それぞれ「深み」を評価している。なお、実施例Ａ〜Ｇは、後述する実施例４と同じ釉薬構成の洗面器を使用している。
【０１３０】
【表１】
2019218244.tif 000003
【０１３１】
「深み」の評価は、図６に示すフレネル反射率が急激に変化する領域（荒いドッド）では、わずかに目線をずらすだけで光の反射が変わり、「深み」を非常に感じるとして「◎」としている。また、フレネル反射率がほとんど変化しない領域（細かいドッド）では、目線をずらしても光の反射がなく、「深み」を感じないとして「×」としている。また、フレネル反射率が少し変化する領域（両者の中間のドッド）では、ある程度目線をずらすと光の反射が変わり、「深み」を感じるとして「○」としている。
【０１３２】
表１に示すように、実施例Ａ，Ｂ，Ｅでは「深み」を感じ、実施例Ｃ、Ｄ，Ｆ，Ｇでは「深み」を非常に感じ、比較例Ａ，Ｂでは「深み」を感じないという結果になっている。よって、縁角度５度〜７５度では「深み」を感じ、さらに縁角度３５度〜７５度では「深み」を非常に感じることが分かる。
【０１３３】
（実施例１〜１８）
本実施例において使用した原料は、下記の［使用原料］に示す通りである。
【０１３４】
［使用原料］
＜陶器素地原料＞
Ａ−１：陶石１０質量部、長石４０質量部、粘土５０質量部（ＳｉＯ２７０質量％、Ａｌ２Ｏ３２５質量％、Ｎａ２ＯとＫ２ＯとＣａＯとＭｇＯとＺｎＯとの合計５質量％）。
Ａ−２：陶石３０質量部、粘土７０質量部（ＳｉＯ２６５質量％、Ａｌ２Ｏ３３０質量％、Ｎａ２ＯとＫ２ＯとＣａＯとＭｇＯとＺｎＯとの合計５質量％）。
【０１３５】
＜中間層原料＞
Ｂ−１：ＳｉＯ２６５質量％、Ａｌ２Ｏ３２０質量％、Ｎａ２ＯとＫ２ＯとＣａＯとＭｇＯとＺｎＯとの合計１２質量％、その他３質量％。
Ｂ−２：陶器素地原料Ａ−２と、下記釉原料Ｃ−９とを質量比（素地／釉薬比）８０／２０で混合した混合物。
Ｂ−３：陶器素地原料Ａ−２と、下記釉原料Ｃ−９とを質量比（素地／釉薬比）７０／３０で混合した混合物。
Ｂ−４：陶器素地原料Ａ−２と、下記釉原料Ｃ−９とを質量比（素地／釉薬比）６０／４０で混合した混合物。
Ｂ−５：陶器素地原料Ａ−２と、下記釉原料Ｃ−９とを質量比（素地／釉薬比）５０／５０で混合した混合物。
Ｂ−６：陶器素地原料Ａ−２と、下記釉原料Ｃ−９とを質量比（素地／釉薬比）４０／６０で混合した混合物。
Ｂ−７：陶器素地原料Ａ−２と、下記釉原料Ｃ−９とを質量比（素地／釉薬比）３０／７０で混合した混合物。
Ｂ−８：陶器素地原料Ａ−２と、下記釉原料Ｃ−９とを質量比（素地／釉薬比）２０／８０で混合した混合物。
Ｂ−９：陶器素地原料Ａ−２と、下記釉原料Ｃ−９とを質量比（素地／釉薬比）１０／９０で混合した混合物。
Ｂ−１０：陶器素地原料Ａ−２と、下記釉原料Ｃ−９とを質量比（素地／釉薬比）０／１００で混合した混合物。
【０１３６】
＜釉原料＞
Ｃ−１：ＳｉＯ２６３質量％、Ａｌ２Ｏ３１２質量％、Ｎａ２ＯとＫ２ＯとＣａＯとＭｇＯとＺｎＯとＳｒＯとＢａＯとＢ２Ｏ３との合計２４質量％、その他１質量％。
Ｃ−２：ＳｉＯ２６２質量％、Ａｌ２Ｏ３１３質量％、Ｎａ２ＯとＫ２ＯとＣａＯとＭｇＯとＺｎＯとＳｒＯとＢａＯとＢ２Ｏ３との合計２４質量％、その他１質量％。
Ｃ−３：ＳｉＯ２６２質量％、Ａｌ２Ｏ３１３質量％、Ｎａ２ＯとＫ２ＯとＣａＯとＭｇＯとＺｎＯとＳｒＯとＢａＯとＢ２Ｏ３との合計２４質量％、その他１質量％。
Ｃ−４：ＳｉＯ２６４質量％、Ａｌ２Ｏ３１２質量％、Ｎａ２ＯとＫ２ＯとＣａＯとＭｇＯとＺｎＯとＳｒＯとＢａＯとＢ２Ｏ３との合計２４質量％。
Ｃ−５：ＳｉＯ２５７質量％、Ａｌ２Ｏ３１０質量％、Ｎａ２ＯとＫ２ＯとＣａＯとＭｇＯとＺｎＯとＳｒＯとＢａＯとＢ２Ｏ３との合計３２質量％、その他１質量％。
Ｃ−６：ＳｉＯ２６３質量％、Ａｌ２Ｏ３１２質量％、Ｎａ２ＯとＫ２ＯとＣａＯとＭｇＯとＺｎＯとＳｒＯとＢａＯとＢ２Ｏ３との合計２４質量％、その他１質量％。
Ｃ−７：ＳｉＯ２６６質量％、Ａｌ２Ｏ３１２質量％、Ｎａ２ＯとＫ２ＯとＣａＯとＭｇＯとＺｎＯとＳｒＯとＢａＯとＢ２Ｏ３との合計２２質量％。
Ｃ−８：ＳｉＯ２７０質量％、Ａｌ２Ｏ３１１質量％、Ｎａ２ＯとＫ２ＯとＣａＯとＭｇＯとＺｎＯとＳｒＯとＢａＯとＢ２Ｏ３との合計１９質量％。
Ｃ−９：ＳｉＯ２６３質量％、Ａｌ２Ｏ３１０質量％、Ｎａ２ＯとＫ２ＯとＣａＯとＭｇＯとＺｎＯとＳｒＯとＢａＯとＢ２Ｏ３との合計２０質量％、その他７質量％。
Ｃ−１０：ＳｉＯ２６１質量％、Ａｌ２Ｏ３１２質量％、Ｎａ２ＯとＫ２ＯとＣａＯとＭｇＯとＺｎＯとＳｒＯとＢａＯとＢ２Ｏ３との合計２７質量％。
Ｃ−１１：ＳｉＯ２５７質量％、Ａｌ２Ｏ３１１質量％、Ｎａ２ＯとＫ２ＯとＣａＯとＭｇＯとＺｎＯとＳｒＯとＢａＯとＢ２Ｏ３との合計２５質量％、その他７質量％。
【０１３７】
［陶器素地の調製］
陶器素地原料Ａ−１を１ｋｇ、水を０．４ｋｇ混合し、混合物を得た。その混合物をボールミルにより２０時間粉砕し、陶器素地組成物を得た。レーザー回折式粒度分布測定器（日機装（株）製、「ＭＴ３３００ＥＸ（型番）」）を用いて、陶器素地組成物の固形分の粒子径を測定したところ、Ｄ５０が１２μｍであった。
【０１３８】
次に、長さ１００ｍｍ、幅１００ｍｍ、厚さ１０ｍｍの石膏型に前記陶器素地組成物を流し込み、陶器素地を得た。
【０１３９】
［フリットの調製］
フリット原料として釉原料Ｃ−１〜Ｃ−１１を１５００℃で溶融させてフリットＦ−１〜Ｆ−１１を得た。
【０１４０】
［中間層組成物の調製］
中間層原料Ｂ−１を１ｋｇ、水を０．４ｋｇ混合し、混合物を得た。その混合物をボールミルにより２０時間粉砕し、中間層組成物Ｍ−１を得た。前記レーザー回折式粒度分布測定器を用いて、中間層組成物Ｍ−１の固形分の粒子径を測定したところ、Ｄ５０が８μｍであった。
【０１４１】
中間層原料Ｂ−１の代わりに中間層原料Ｂ−２〜Ｂ−１０を用いた以外は、中間層組成物Ｍ−１と同様の方法で、中間層組成物Ｍ−２〜Ｍ−１０を得た。中間層組成物Ｍ−１１は、中間層原料として釉原料Ｃ−１１を１ｋｇ、水を０．６ｋｇ混合し、混合物を得ることにより調製した。
なお、表２〜３中、中間層組成物の「種類」は、上記中間層組成物Ｍ−１〜Ｍ−１１のいずれかを表す。中間層組成物の「Ｄ５０（μｍ）」は、上記中間層組成物Ｍ−１〜Ｍ−１１のいずれかの５０％平均粒子径（Ｄ５０）を表す。
【０１４２】
［上釉層組成物の調製］
フリットＦ−１を１ｋｇ、水を０．６ｋｇ混合し、混合物を得た。その混合物をボールミルにより３０時間粉砕し、粘性調整のため、カルボキシメチルセルロース等の粘性調整剤を添加し、上釉層組成物Ｇ−１を得た。前記レーザー回折式粒度分布測定器を用いて、上釉層組成物Ｇ−１の固形分の粒子径を測定したところ、Ｄ５０が１５μｍであった。
【０１４３】
フリットＦ−１の代わりにフリットＦ−２〜Ｆ−１０を用いた以外は、上釉層組成物Ｇ−１と同様の方法で、上釉層組成物Ｇ−２〜Ｇ−１０を得た。
なお、表２〜３中、上釉層組成物の「種類」は、上記上釉層組成物Ｇ−１〜Ｇ−１０のいずれかを表す。上釉層組成物の「Ｄ５０（μｍ）」は、上記上釉層組成物Ｇ−１〜Ｇ−１０のいずれかの５０％平均粒子径（Ｄ５０）を表す。
【０１４４】
［実施例１〜１８、比較例１〜２］
［衛生陶器の調製］
上記陶器素地に表２〜３に記載の中間層組成物をスプレーコーティング法により塗布して、６０℃で１時間乾燥させた後、表２〜３に記載の上釉層組成物をスプレーコーティング法により塗布して二次塗布体を得た。二次塗布体を１２２０℃で２０時間焼成し、直方体の衛生陶器の試料を得た。
【０１４５】
＜上釉層の厚さの測定＞
小型試料切断機を用いて、各例の試料を試料の長さ方向の一辺の中点を通り試料の幅方向と平行な面で厚さ方向に切断した。切断した切断面をマイクロスコープ（オリンパス（株）製、ＤＳＸ５１０）により、倍率１２５倍で観察した。観察した画像の幅方向の一端から他端までを幅方向に１０等分して、それぞれ２か所の上釉層の表面と上中境界線との距離（Ｌ３０）を測定した。一つの試料につき合計２０か所の上記距離（Ｌ３０）を測定し、上釉層の厚さの最大値、最小値、最大値と最小値との差、平均値を求めた。上記距離（Ｌ３０）の平均値を上釉層の厚さとした。結果を表２〜３に示す。表中、「差」は、上釉層の厚さの最大値と最小値との差を表す。
【０１４６】
＜中間層の厚さの測定＞
上釉層の厚さで観察した画像を用いて、観察した画像の幅方向の一端から他端までを幅方向に１０等分して、それぞれ２か所の上中境界線と中素境界線との距離（Ｌ２０）を測定した。一つの試料につき合計２０か所の上記距離（Ｌ２０）を測定し、平均値を求め、中間層の厚さとした。結果を表２〜３に示す。
【０１４７】
＜平均気泡径、気泡面積率、気泡数の測定＞
上記のマイクロスコープにより観察した画像を用いて、装置処理ソフト（三谷商事（株）、ＷｉｎＲＯＯＦ２０１５）により、画像を２値化し、画像解析により、上釉層の切断面における平均気泡径、気泡面積率、気泡数を求めた。加えて、中間層の切断面における平均気泡径、気泡面積率、気泡数を求めた。結果を表２〜３に示す。
【０１４８】
＜写像性の測定＞
各例の試料を準備し、ウェーブスキャンＤＯＩ測定装置（ＢＹＫ  Ｇａｒｄｎｅｒ社製、Ｗａｖｅ−Ｓｃａｎ−ＤＵＡＬ）によって、ＤＯＩ値を測定した。結果を表２〜３に示す。
【０１４９】
＜「深み」の評価＞
各例の試料を準備し、室内で蛍光灯にかざし、「深み」として光の奥行感、表面の綺麗さを感じるか、という観点から、外観感応評価を実施した。外観感応評価は、被験者１０人で実施し、下記評価基準に基づいて、「深み」を評価した。結果を表２〜３に示す。
《評価基準》
○：「深み」を感じる被験者の数が５人以上。
×：「深み」を感じる被験者の数が４人以下。
【０１５０】
【表２】
2019218244.tif 000004
【０１５１】
【表３】
2019218244.tif 000005
【０１５２】
表２〜３に示すように、本発明を適用した実施例１〜１８は、「深み」の評価が「○」で、「深み」をより向上できていることが分かった。
一方、上釉層の切断面における平均気泡径、気泡面積率、気泡数のいずれかが本発明の適用範囲外である比較例１〜２は、「深み」の評価が「×」だった。
【０１５３】
なお、上述した実施の形態において示した各構成部材の諸形状や組み合わせ等は一例であって、本発明の主旨から逸脱しない範囲において設計要求等に基づき種々変更可能である。
【０１５４】
例えば、上記に示す実施形態では、ボウル部１０１の曲面１０１ｕは、底部１０１ｂを除いて、曲面で形成されているが、本発明はこれに限られず、ボウルの表面における少なくとも利用者が対向する側が下方に凹む連続した曲面で形成されていればよい。
【符号の説明】
【０１５５】
１…衛生陶器
１０…陶器素地
２０…中間層
３０…上釉層
１００…洗面器
１０１…ボウル部
１０１ｕ…曲面（傾斜面）
【図１】
2019218244.tif 000006
【図２】
2019218244.tif 000007
【図３】
2019218244.tif 000008
【図４】
2019218244.tif 000009
【図５】
2019218244.tif 000010
【図６】
2019218244.tif 000011
【図７】
2019218244.tif 000012
【図８】
2019218244.tif 000013
【図９】
2019218244.tif 000014
【図１０】
2019218244.tif 000015
【図１１】
2019218244.tif 000016